(57)【要約】【課題】コンクリート構造物の破壊や再度の孔空けを伴うことなく、簡易に中性化した部分の深さを測定する。【解決手段】コンクリート構造物１０にドリル１を用いて掘削孔を空け、転写剤を含有させた挿入棒２を掘削孔に挿入させ、数秒〜十数秒間放置した後、挿入棒２を抜き出す。このとき、挿入棒２の中性化していない部分に配置されていた部分では転写剤の色が変化しているので、挿入棒２における掘削孔の開口端に位置していた部分から変色部分までの長さを測定することで、中性化深さを得る。【選択図】図１
2005233820.tif 000002
【特許請求の範囲】
【請求項１】
コンクリート構造物の表面から所定の深さまで掘削するステップと、
前記掘削による掘削孔に転写剤を含有させた挿入棒を挿入して所定時間放置するステップと、
前記挿入棒を抜き出し、前記挿入棒における前記掘削孔の開口端に位置していた部分から変色部分までの長さを測定するステップと、
を有することを特徴とするコンクリート構造物の中性化深さ測定方法。
【請求項２】
コンクリート構造物の表面から所定の深さまで掘削するステップと、
前記掘削による掘削孔の内部表面に転写剤を付けて中性化した部分と中性化していない部分とで色分けをするステップと、
前記掘削による掘削孔に挿入棒を挿入して所定時間放置するステップと、
前記挿入棒を抜き出し、前記挿入棒における前記掘削孔の開口端に位置していた部分から変色部分までの長さを測定するステップと、
を有することを特徴とするコンクリート構造物の中性化深さ測定方法。
【請求項３】
前記挿入棒の材質は、多孔質材又は繊維材であることを特徴とする請求項１又は２記載のコンクリート構造物の中性化深さ測定方法。
【請求項４】
前記挿入棒は、挿入方向に沿った目盛りを有することを特徴とする請求項１乃至３のいずれかに記載のコンクリート構造物の中性化深さ測定方法。
【発明の詳細な説明】
【技術分野】
【０００１】
本発明は、コンクリート構造物が中性化により表面から徐々に劣化したときの中性化深さを測定する測定方法に関する。
【背景技術】
【０００２】
コンクリート構造物においてアルカリ性が二酸化炭素によって低下する現象は「中性化」と呼ばれる。この中性化は、コンクリート構造物の表面から徐々に内部へ進行する。このため、コンクリート構造物の現状を把握し、劣化予防と早期対処を図るべく、コンクリート構造物の中性化した部分の深さを測定することが行われている。
【０００３】
コンクリート構造物の中性化した部分の深さを測定する第１の手法としては、コンクリート構造物の一部をコア抜きし、そのコア抜きした部分を検証する手法がある。
【０００４】
第２の手法としては、コンクリート構造物に対してドリルを用いて掘削孔を空け、そのときに発生した削り粉にフェノールフタレイン溶液を付着させ、その着色の状況をみて中性化深さを判断する手法がある。
【発明の開示】
【発明が解決しようとする課題】
【０００５】
しかしながら、上記第１の手法では、通常、コア抜きする部分は直径が１００ｍｍ程度の円柱形状であり、コンクリート構造物の破壊を伴う。また、コア抜きのための専用の工具や経験を有する作業員が必要である。
【０００６】
上記第２の手法では、コア抜きは行わないのでコンクリート構造物の破壊を伴うことはないが、削り粉がどの深さからのものなのかが判別し難いという問題がある。また、中性化深さの判断に失敗した場合には、再度掘削孔を空け直す必要がある。
【０００７】
本発明は、上記に鑑みてなされたものであり、その目的とするところは、コンクリート構造物の破壊による影響を低減し、再度の孔空けを伴うことなく、簡易に中性化した部分の深さを測定し得るコンクリート構造物の中性化深さ測定方法を提供することにある。
【課題を解決するための手段】
【０００８】
第１の本発明に係るコンクリート構造物の中性化深さ測定方法は、コンクリート構造物の表面から所定の深さまで掘削するステップと、前記掘削による掘削孔に転写剤を含有させた挿入棒を挿入して所定時間放置するステップと、前記挿入棒を抜き出し、前記挿入棒における前記掘削孔の開口端に位置していた部分から変色部分までの長さを測定するステップと、を有することを特徴とする。
【０００９】
本発明にあっては、コンクリート構造物に設けた掘削孔に転写剤を含有させた挿入棒を挿入したときに、挿入棒における中性化していない部分に配置された部分は転写剤の色が変化するので、挿入棒における掘削孔の開口端に位置していた部分から変色部分までの長さを測定することで、従来のようにコア抜きをしたり削り粉を使うのではなく、コンクリート構造物自体の色の変化を測定して中性化深さが得られるようにしている。
【００１０】
第２の本発明に係るコンクリート構造物の中性化深さ測定方法は、コンクリート構造物の表面から所定の深さまで掘削するステップと、前記掘削による掘削孔の内部表面に転写剤を付けて中性化した部分と中性化していない部分とで色分けするステップと、前記掘削による掘削孔に挿入棒を挿入して所定時間放置するステップと、前記挿入棒を抜き出し、前記挿入棒における前記掘削孔の開口端に位置していた部分から変色部分までの長さを測定するステップと、を有することを特徴とする。
【００１１】
本発明にあっては、掘削孔の内部表面に転写剤を付けると中性化していない部分の色が変化するので、挿入棒を挿入してから所定時間経過後に抜き取り、挿入棒における掘削孔の開口端に位置していた部分から変色部分までの長さを測定することで、従来のようにコア抜きをしたり削り粉を使うのではなく、コンクリート構造物自体の色の変化を測定して中性化深さが得られるようにしている。
【００１２】
上記各コンクリート構造物の中性化深さ測定方法において、前記挿入棒の材質は、多孔質材又は繊維材であることを特徴とする。また、前記挿入棒は、挿入方向に沿った目盛りを有することを特徴とする。
【発明の効果】
【００１３】
本発明に係るコンクリート構造物の中性化深さ測定方法によれば、コンクリート構造物の破壊による影響を低減すると共に、再度の孔空けを伴うことなく、簡易に中性化した部分の深さを測定することができる。
【発明を実施するための最良の形態】
【００１４】
以下、本発明の実施の形態について図面を用いて説明する。
【００１５】
図１は、本実施の形態におけるコンクリート構造物の中性化深さ測定方法の手順を示す図である。本測定方法は、コンクリート構造物１０の中性化によって劣化した部分の表面からの深さを測るための方法である（同図(ａ)参照）。
【００１６】
まず、ドリル１により、所定の深さまでコンクリート構造物１０に掘削孔を空ける（同図(ｂ)参照）。この掘削孔の直径は、次に説明する挿入棒２の直径よりも若干大きい程度が望ましく、例えば２ｍｍ〜１０ｍｍ程度とする。
【００１７】
続いて、転写剤を含有させた挿入棒２を掘削孔に挿入する（同図(ｃ)参照）。転写剤としては、例えばフェノールフタレイン溶液を用いるものとし、挿入棒２の材質は、多孔質材又は繊維材を用いる。具体的には、挿入棒２として、例えばフェノールフタレイン溶液を含有させた多孔性樹脂材を用いる。
【００１８】
続いて、数秒から十数秒の所定時間だけ放置した後、挿入棒２における掘削孔の開口端に位置する部分に印を付けてから、挿入棒２を抜き出す（同図(ｄ)参照）。このとき、挿入棒２における掘削孔の中性化していない部分に配置されていた部分は変色している。
【００１９】
そこで、挿入棒２における掘削孔の開口端に位置していた部分から変色部分までの長さを測定することで、中性化した部分の深さを得る（同図(ｅ)参照）。この測定に際しては、例えば、挿入棒２の外部表面に挿入方向に沿った目盛りを設けておき、この目盛りを用いることで測定する。
【００２０】
また、図１(ｃ)のステップでは、転写剤を含有させた挿入棒２を掘削孔に挿入する代わりに、転写剤を掘削孔の内部表面に付着させてから、挿入棒２を掘削孔に挿入するようにしてもよい。転写剤の付着に際しては、例えば、フェノールフタレイン溶液を霧吹き状に噴射することで掘削孔の内部表面に付着させ、あるいはフェノールフタレイン溶液を注入することで掘削孔の内部表面に付着させる。転写剤が付けられた掘削孔の内部表面では、中性化していない部分が変色する。そして、挿入棒を掘削孔に挿入したときに、この部分の色が挿入棒の表面に転写されるので、数秒から十数秒の所定時間だけ放置した後、上記と同様の手順を経て、挿入棒２における掘削孔の開口端に位置していた部分から変色部分までの長さを測定することにより、中性化した部分の深さが得られる。
【００２１】
したがって、本実施の形態によれば、コンクリート構造物１０に設けた掘削孔に転写剤を含有させた挿入棒２を挿入したときに、挿入棒２における中性化していない部分に配置されていた部分では転写剤の色が変化するので、挿入棒２における掘削孔の開口端に位置していた部分から変色部分までの長さを測定することで、従来のようにコア抜きをしたり削り粉を使うのではなく、コンクリート構造物自体の色の変化を測定するので、コンクリート構造物の破壊による影響を低減し、かつ再度の孔空けを伴うことなく、簡易に中性化深さを測定することができる。
【００２２】
本実施の形態によれば、掘削孔の内部表面に転写剤を付着させると、中性化していない部分の色が変化するので、挿入棒２を挿入してから所定時間経過後に抜き取り、挿入棒２における掘削孔の開口端に位置していた部分から変色部分までの長さを測定することで、従来のようにコア抜きをしたり削り粉を使うのではなく、コンクリート構造物自体の色の変化を測定するので、コンクリート構造物の破壊による影響を低減し、かつ再度の孔空けを伴うことなく、簡易に中性化深さを得ることができる。
【００２３】
本実施の形態によれば、仮に中性化深さを測定し損ねたとしても、ドリルを用いた孔空けは一度だけで十分であり、再度の孔空けを不要にすることができる。また、コア抜きに比べれば、より小さな径の掘削孔を空けるだけであるので、コンクリート構造物に掘削孔を設けることによる劣化等の影響を最小限に抑えることができる。また、特別な技術を必要としない。
【００２４】
本実施の形態によれば、複数の位置で中性化深さを測定する場合でも、１本の挿入棒２があれば、その都度、転写剤を含有させることで、何度でも挿入棒２を使用することができる。
【００２５】
本実施の形態によれば、仮にコンクリート構造物が粉末の出難い材質であったとしても材質に依存することなく、その現場で中性化深さを測定することができる。
【００２６】
本実施の形態のコンクリート構造物の中性化深さ測定方法は、プレストレスコンクリートや、現場打ちコンクリートの如何に関わらず、様々なコンクリート構造物に適用することができる。
【図面の簡単な説明】
【００２７】
【図１】一実施の形態におけるコンクリート構造物の中性化深さ測定方法の手順を示す図である。
【符号の説明】
【００２８】
１…ドリル，２…挿入棒
１０…コンクリート構造物
【図１】
2005233820.tif 000003